(57)【要約】【課題】オープンデッキタイプのシリンダブロックに対し、シリンダブロック上端部分に高い強度が得られるシリンダブロック及びそのシリンダブロックの製造方法を提供する。【解決手段】シリンダライナ３を鋳込んだオープンデッキタイプのシリンダブロック１に対し、デッキ面１ａ部分においてシリンダライナ３の外周側に金属基複合材料で成るＭＭＣスリーブ４を密着状態で配設し、このＭＭＣスリーブ４の外周側がウォータジャケット１２に臨む構成とする。これにより、デッキ面１ａ部分にアルミニウム合金が単独では存在しないようにしてデッキ面１ａ部分の強度を高める。また、ＭＭＣスリーブ４をシリンダライナ３の外周面全体に適用することでシリンダボア部全体の強度も高める。【選択図】図２
2008128053.tif 000002
【特許請求の範囲】
【請求項１】
シリンダボア内面を構成するシリンダライナを一体的に鋳込み且つオープンデッキタイプに構成されたシリンダブロックにおいて、
筒形状に成形された多孔質体にシリンダブロック形成材料が含浸されて成る金属基複合体が、上記シリンダライナの外周囲の全体に亘って装着され、デッキ面部分にあっては、上記シリンダライナの内面がシリンダボアに臨み、金属基複合体の外面がウォータジャケットに臨み、且つシリンダライナの外面と金属基複合体の内面とが密着された構成となっていることを特徴とするシリンダブロック。
【請求項２】
シリンダボア内面を構成するシリンダライナを一体的に鋳込み且つオープンデッキタイプに構成されたシリンダブロックにおいて、
上記シリンダライナの外周囲の全体に亘って筒形状の多孔質体を装着した状態で鋳造加工が行われることで、デッキ面部分にあっては、シリンダボアとウォータジャケットとの間に、シリンダライナ及び、上記多孔質体にシリンダブロック形成材料が含浸されて成る金属基複合体のみが存在した構成とされていることを特徴とするシリンダブロック。
【請求項３】
上記請求項１または２記載のシリンダブロックにおいて、
多孔質体は、その軸心に直交する方向の断面形状が軸心方向の全体に亘って均一に形成されており、シリンダボア外周側に形成されているウォータジャケットの内周側の略全体が金属基複合体に臨んでいることを特徴とするシリンダブロック。
【請求項４】
上記請求項１または２記載のシリンダブロックにおいて、
多孔質体におけるデッキ面部分以外の領域は、このデッキ面部分の外径寸法よりも小径に形成された小径部として形成されており、この小径部の外周側にシリンダブロック形成材料が存在していることを特徴とするシリンダブロック。
【請求項５】
シリンダボア内面を構成するシリンダライナを一体的に鋳込んでシリンダブロックを製造するオープンデッキタイプのシリンダブロックの製造方法において、
上記シリンダライナの外周囲の全体に亘って筒形状の多孔質体を密着状態で装着し、シリンダライナの内部にボアピンを、多孔質体の外部にウォータジャケット成形用金型をそれぞれ密着させた状態で型締めし、ダイキャスト成形により、シリンダライナ及び多孔質体を一体的に鋳込むことを特徴とするシリンダブロックの製造方法。
【請求項６】
上記請求項５記載のシリンダブロックの製造方法において、
シリンダライナの外周囲の全体に亘って筒形状の多孔質体を密着状態で装着した状態で、これらシリンダライナ及び多孔質体を加熱し、その後、シリンダライナの内部にボアピンを、多孔質体の外部にウォータジャケット成形用金型をそれぞれ密着させた状態で型締めすることを特徴とするシリンダブロックの製造方法。
【発明の詳細な説明】
【技術分野】
【０００１】
本発明は、自動車用エンジン等の内燃機関に使用されるシリンダブロック及びそのシリンダブロックの製造方法に係る。特に、本発明は、シリンダブロックの強度向上を図るための対策に関する。
【背景技術】
【０００２】
自動車用エンジン等に使用されるシリンダブロックとして、その軽量化等を図るためにアルミニウム合金製のものが普及しつつある。
【０００３】
また、シリンダブロックは、一般的に鋳造加工により製造されるが、高い加工精度や加工時間の短縮化を図る観点からダイキャスト成形により製造される場合が多い。特に、上述したアルミニウム合金製のシリンダブロックにあっては、ピストンが摺接するシリンダボア内面の機械的強度、耐摩耗性、耐熱性等を確保するために、ボア内面を形成する部材として鋳鉄製等のシリンダライナを一体的に鋳込んで製造されることが多い（例えば下記の特許文献１を参照）。
【０００４】
また、シリンダブロックの形状として、その内部に成形される冷却水通路としてのウォータジャケットがブロック上面（シリンダヘッドとの合わせ面：デッキ面）に開放するオープンデッキタイプと、ウォータジャケットがブロック上面に開放しないクローズドデッキタイプとがあるが、オープンデッキタイプによれば鋳造加工に中子が必要なくなるため、特に上記ダイキャスト成形に適している。
【０００５】
一方、近年、エンジンの高出力化を図るために膨張行程時の筒内圧力を高めることが要求されている。特に、ディーゼルエンジンにあってはガソリンエンジンに比べて筒内圧力が高いため（現在、一般的には１６ＭＰａ程度）、更に筒内圧力を高めて高出力化を図ろうとすると、シリンダブロックには、よりいっそう高い強度が必要になってくる。
【０００６】
ところが、上述したアルミニウム合金のダイキャスト成形によってシリンダブロックを製造する場合、以下のような鋳造欠陥が発生する可能性があり、この鋳造欠陥部分では上記筒内圧力の向上を図る上で十分な強度を得ることができない可能性があった。
【０００７】
つまり、ダイキャスト成形はアルミニウム合金の溶湯を金型のキャビティ内に向けて加圧して送り込むものであるため、空気も同時に送り込まれてしまう。そして、溶湯に気泡が存在したままアルミニウム合金が冷却固化されてしまうと、この気泡が存在していた部分が鋳巣となる。また、ダイキャスト成形はアルミニウム合金の溶湯を一旦射出スリーブに貯留するため、この射出スリーブ内において溶湯の表面にアルミニウム合金の酸化膜が生成されてしまう場合が多い。そして、この酸化膜が金型のキャビティ内に送り込まれてしまう可能性があり、この場合に、この酸化膜が混入されたままアルミニウム合金が冷却固化されてしまうと、この酸化膜残存部分が鋳造欠陥となる。このような鋳巣や酸化膜の鋳造欠陥の存在する部分は他の部分（鋳造欠陥の存在しない部分）に比べて強度が低くなってしまう。
【０００８】
一方、異種材料を組み合わせることで強度を高めるものとして金属基複合材料（ＭＭＣ：Ｍｅｔａｌ  Ｍａｔｒｉｘ  Ｃｏｍｐｏｓｉｔｅ）が知られている。このＭＭＣをシリンダブロックに適用する技術として、例えば下記の特許文献２や特許文献３に開示されているものがある。
【０００９】
特許文献２のものでは、シリンダライナの外壁に２つの環状突起を形成しておき、この環状突起同士の間にアルミナで成る強化用繊維束のプリフォームを配設した状態でシリンダブロックの鋳造加工を行うようにしている。これにより、シリンダライナと強化用繊維束とを、シリンダブロックに一体的に鋳込み、シリンダライナのシリンダヘッド側への膨張を強化用繊維束によって抑制できるようにしている。
【００１０】
また、特許文献３のものでは、繊維強化用プリフォームをウォータジャケット成形用中子の内部に嵌合し、この繊維強化用プリフォームの内側に隙間を設けてシリンダボア成形用ボアピンを配置した状態でシリンダブロックの鋳造加工を行うようにしている。つまり、繊維強化用プリフォームとシリンダボア成形用ボアピンとの間の隙間を溶湯の湯道として使用して繊維強化用プリフォームをＭＭＣ化しながらシリンダブロックに一体的に鋳込むようにしている。
【特許文献１】特開平７−２８４９０５号公報
【特許文献２】特開昭６３−１９０５０号公報
【特許文献３】特開２０００−２０２６１３号公報
【発明の開示】
【発明が解決しようとする課題】
【００１１】
上記シリンダブロックに要求される強度は、エンジンの膨張行程時の筒内圧力に耐え得るものであることが要求される。より詳しくは、筒内圧力が最大となる膨張行程初期時（例えばピストンの上死点位置からクランク角度で十数度だけクランク回転角が進んだ時点）の筒内圧力（燃焼圧）が作用する部分、つまり、シリンダブロックにおけるシリンダヘッド側の部分（シリンダ軸が上下方向に延びるエンジンにあっては上側部分）には、特に高い応力が作用するため、この部分には高い強度が必要である。特に上記オープンデッキタイプのシリンダブロックでは、上記応力はウォータジャケットの内側に形成されているシリンダボア外壁部分に大きく作用することになるため、このシリンダボア外壁部分のシリンダヘッド側領域（シリンダブロック上端部分）での変形を抑制するべく十分な強度を確保しておかねばならない。しかしながら、シリンダボア外壁部分に対する冷却性の点に鑑みると、このシリンダボア外壁部分の肉厚は薄い方が好ましい。このように、このシリンダボア外壁部分、特にシリンダヘッド側領域には、薄肉でありながらも高い強度が得られていることが求められる。
【００１２】
ところが、上記特許文献２に開示されているものでは、強化用繊維束のプリフォームはシリンダライナの上端部分には配設されていない。つまり、最も高い強度が要求される部分（シリンダブロック上端部分）には強化用プリフォームが配設されていない。そればかりでなく、この部分では強化用プリフォームの外周側にシリンダブロック本体を構成する材料（例えばアルミニウム合金）が溶湯として流れ込む構成となっているため、このシリンダブロック上端部分に、上記空気の混入による鋳巣や酸化膜の混入による鋳造欠陥が存在している場合があり、この部分での強度が低下している可能性がある。
【００１３】
特に、この特許文献２のものでは、シリンダライナの軸心方向の一部分のみに強化用プリフォームを適用しているため、シリンダブロック本体（アルミニウム合金で成形されている部分）とシリンダライナとの間の密着度がシリンダライナの軸心方向の各所で異なっている。このため、シリンダライナが軸心方向で熱膨張・熱収縮を繰り返すことによる金属疲労等が原因でシリンダライナのシリンダブロック本体に対する密着度が大幅に低下してしまうことが懸念される。
【００１４】
一方、上記特許文献３に開示されているものでは、上述した如く繊維強化用プリフォームとシリンダボア成形用ボアピンとの間に湯道を形成しており、この湯道がシリンダブロック上端部分にまで達している。つまり、この特許文献３のものでは、最も高い強度が要求される部分（シリンダブロック上端部分）には強化用プリフォームが配設されているもののその内周側にはシリンダブロック本体を構成する材料（例えばアルミニウム合金）が溶湯として流れ込む構成となっている。このため、このシリンダブロック上端部分に、上記空気の混入による鋳巣や酸化膜の混入による鋳造欠陥が存在している場合があり、この場合にも、この部分での強度が低下している可能性がある。
【００１５】
本発明は、かかる点に鑑みてなされたものであり、その目的とするところは、オープンデッキタイプのシリンダブロックに対し、シリンダライナの配置状態（他部材との密着状態）を安定的に得ながらも、シリンダヘッド側の部分（シリンダブロック上端部分）に高い強度が得られるシリンダブロック及びそのシリンダブロックの製造方法を提供することにある。
【課題を解決するための手段】
【００１６】
−課題の解決原理−
上記の目的を達成するために講じられた本発明の解決原理は、シリンダボア内面をシリンダライナにより形成するオープンデッキタイプのシリンダブロックに対し、デッキ面部分（シリンダヘッドに対する合わせ面及びその周辺部分）においてシリンダライナの外周側にＭＭＣ（金属基複合材料）が密着状態で配設され、このＭＭＣの外周側がウォータジャケットに臨む構成とし、ウォータジャケットの内側領域にあっては、デッキ面部分にシリンダヘッド本体の形成材料（アルミニウム合金等）が単独では存在しないようにしている。また、ＭＭＣをシリンダライナの外周面全体に適用することでシリンダボア部全体にも高い強度が確保でき、シリンダボアの真円度が維持されるようにしている。
【００１７】
−解決手段−
具体的に、本発明は、シリンダボア内面を構成するシリンダライナを一体的に鋳込み且つオープンデッキタイプに構成されたシリンダブロックを前提とする。このシリンダブロックに対し、筒形状に成形された多孔質体にシリンダブロック形成材料が含浸されて成る金属基複合体を、上記シリンダライナの外周囲の全体に亘って装着させ、デッキ面部分（シリンダヘッドに対する合わせ面部分）にあっては、上記シリンダライナの内面をシリンダボアに臨ませ、金属基複合体の外面をウォータジャケットに臨ませ、且つシリンダライナの外面と金属基複合体の内面とを密着させた構成としている。
【００１８】
また、上記目的を達成するための他の解決手段としては以下の構成が挙げられる。つまり、シリンダボア内面を構成するシリンダライナを一体的に鋳込み且つオープンデッキタイプに構成されたシリンダブロックを前提とする。このシリンダブロックに対し、上記シリンダライナの外周囲の全体に亘って筒形状の多孔質体を装着した状態で鋳造加工を行うことで、デッキ面部分にあっては、シリンダボアとウォータジャケットとの間に、シリンダライナ及び、上記多孔質体にシリンダブロック形成材料が含浸されて成る金属基複合体のみを存在させた構成としている。
【００１９】
これら特定事項により、シリンダブロックにおいて最も高い強度が要求される部分であるシリンダヘッドに対する合わせ面部分（デッキ面部分）におけるウォータジャケットの内側領域にあっては、シリンダライナと、金属基複合材料で成る金属基複合体のみが存在した状態となり、この部分にシリンダブロック形成材料（例えばアルミニウム合金）単独の層（ＭＭＣ化されていないシリンダブロック形成材料）が存在することがない。つまり、鋳造加工時においてデッキ面部分に向かって流れ込もうとする空気や酸化膜は、多孔質体によって捕捉されてデッキ面部分への流れ込みが阻止される。従って、シリンダブロックのデッキ面部分に、空気の混入による鋳巣や酸化膜の混入による鋳造欠陥が存在するといった状況は招かず、この部分での強度を十分に得ることができる。また、上記金属基複合体はシリンダライナの外周囲の全体に亘って装着されているため、この金属基複合体とシリンダライナとの間の密着度がシリンダライナの軸心方向の全体で均一となって、この両者の密着度を長期間に亘って安定的に維持することが可能になる。
【００２０】
上記多孔質体の形状として具体的には以下の２タイプが挙げられる。先ず、第１のタイプとして、多孔質体における軸心に直交する方向の断面形状を軸心方向の全体に亘って均一に形成し、シリンダボア外周側に形成されているウォータジャケットの内周側の略全体が金属基複合体に臨んだ構成とするものである。また、第２のタイプとして、多孔質体におけるデッキ面部分以外の領域を、このデッキ面部分の外径寸法よりも小径に形成された小径部として形成しておき、この小径部の外周側にシリンダブロック形成材料を存在させるものである。
【００２１】
上記第１のタイプによれば、多孔質体の形状の簡素化に伴ってその成形を容易に行うことができる。また、この多孔質体にシリンダブロック形成材料を含浸させて成る金属基複合体の厚さを十分に確保することが可能になる。
【００２２】
また、第２のタイプによれば、鋳造加工時には上記多孔質体の小径部の外周側がシリンダブロック形成材料の溶湯を流すための湯道として利用でき、金型内の各部への溶湯の流れ込みを円滑にできると共に、多孔質体の各領域に対するシリンダブロック形成材料の含浸性も良好に確保することができる。
【００２３】
尚、上述の如く構成されるシリンダブロックの製造方法も本発明の技術的思想の範疇である。つまり、シリンダボア内面を構成するシリンダライナを一体的に鋳込んでシリンダブロックを製造するオープンデッキタイプのシリンダブロックの製造方法であって、上記シリンダライナの外周囲の全体に亘って筒形状の多孔質体を密着状態で装着し、シリンダライナの内部にボアピンを、多孔質体の外部にウォータジャケット成形用金型をそれぞれ密着させた状態で型締めし、ダイキャスト成形により、シリンダライナ及び多孔質体を一体的に鋳込む製造方法である。
【００２４】
この場合、シリンダライナの外周囲の全体に亘って筒形状の多孔質体を密着状態で装着した状態で、これらシリンダライナ及び多孔質体を加熱し、その後、シリンダライナの内部にボアピンを、多孔質体の外部にウォータジャケット成形用金型をそれぞれ密着させた状態で型締めすることが好ましい。この予熱動作によって、鋳造加工時に溶湯が急激に温度低下して流動性が低下してしまうといった状況を回避でき、多孔質体に対する溶湯の含浸性を良好に確保することができる。
【発明の効果】
【００２５】
本発明では、オープンデッキタイプのシリンダブロックに対し、シリンダヘッドに対する合わせ面部分であるデッキ面部分においてシリンダライナの外周側にＭＭＣで成る金属基複合体が密着状態で配設され、この金属基複合体の外周側がウォータジャケットに臨む構成とすることで、ウォータジャケットの内側領域にあっては、デッキ面部分にシリンダヘッド本体の構成材料（アルミニウム合金等）が単独では存在しないようにしている。このため、このデッキ面部分の強度を十分に得ることができる。また、金属基複合体をシリンダライナの外周囲の全体に亘って装着したことで、この金属基複合体とシリンダライナとの間の密着度がシリンダライナの軸心方向の全体で均一となり、この両者の密着度を長期間に亘って安定的に維持することも可能になる。
【発明を実施するための最良の形態】
【００２６】
以下、本発明の実施の形態を図面に基づいて説明する。以下の各実施形態では、自動車用直列４気筒ディーゼルエンジンに使用されるサイアミーズ構造のシリンダブロックに本発明を適用した場合について説明する。
【００２７】
（第１実施形態）
−シリンダブロックの概略構成−
図１は、本実施形態に係る直列４気筒ディーゼルエンジンの各シリンダボア１１，１１，…及びその周辺部を示すシリンダブロック１の平面図（シリンダブロック１上部の端面図）であって、シリンダヘッドとの合わせ面であるデッキ面１ａ（シリンダブロック頂面）、シリンダ列、ウォータジャケット（冷却水通路）１２の配置状態を示している。また、図２は、図１におけるＩＩ−ＩＩ線に沿った断面図である。
【００２８】
尚、以下の説明では、図１において左端に位置する気筒を第１番気筒♯１、その右側に位置する気筒を第２番気筒♯２、更に、その右側に位置する気筒を第３番気筒♯３、そして、右端に位置する気筒を第４番気筒♯４として説明する。また、図１における上側を吸気側とし、下側を排気側として説明する。気筒番号や吸排気系の形態はこれに限るものではない。
【００２９】
本実施形態に係るシリンダブロック１は、その大部分がアルミニウム合金製であって、図１に示すように、直列状態で配置された４個のシリンダバレル２１，２１，…を有するサイアミーズシリンダバレル２を備えている。このサイアミーズシリンダバレル２の詳細な構成については後述する。
【００３０】
また、シリンダブロック１はオープンデッキ型に構成されている。つまり、シリンダヘッドの組み付け面であるシリンダブロック１のデッキ面１ａにウォータジャケット１２が開放されている。
【００３１】
また、このウォータジャケット１２は、上記サイアミーズシリンダバレル２の略全周囲を囲むようにシリンダブロック１の外壁とサイアミーズシリンダバレル２との間に形成されている。このため、このウォータジャケット１２は、図１の如く、各シリンダバレル２１，２１，…の外周面である円筒面形状に沿って延びている。
【００３２】
また、シリンダブロック１には、ウォータポンプ（図示省略）からの冷却水をウォータジャケット１２に導入するための冷却水入口通路１２ａがシリンダ列方向の一端側（図１における左端側）、つまり、第１番気筒♯１の近傍に形成されている。
【００３３】
そして、このシリンダブロック１のウォータジャケット１２における冷却水の主な流れとしては、上記冷却水入口通路１２ａから導入された冷却水が各シリンダバレル２１，２１，…の配列方向に沿って略水平方向に流れていき、これによってシリンダブロック１の冷却を行う。具体的には、冷却水入口通路１２ａから流入した冷却水が、サイアミーズシリンダバレル２の一方側（図１における上側である吸気側）及び他方側（図１における下側である排気側）に分流されて、それぞれが第１番気筒♯１から第４番気筒♯４に向かって略水平方向に流れ（図１における矢印参照）、これによってシリンダブロック１が冷却されるようになっている。また、このシリンダブロック１を冷却した冷却水は、その後、シリンダヘッドのウォータジャケットに流入されてシリンダヘッドの冷却を行うことになる。
【００３４】
尚、このシリンダブロック１の複数箇所には、シリンダヘッドガスケット及びシリンダヘッドを一体的に組み付けるためのヘッドボルトが挿通されるヘッドボルト孔１３，１３，…が複数箇所に形成されている。
【００３５】
−サイアミーズシリンダバレル２−
次に、上記サイアミーズシリンダバレル２について説明する。上述した如く、このサイアミーズシリンダバレル２は４個のシリンダバレル２１，２１，…によって構成されている。各シリンダバレル２１，２１，…の構成は互いに略同一であるので、ここでは一つのシリンダバレル２１についてのみ説明する。
【００３６】
シリンダバレル２１は、内周側に位置するシリンダライナ３と、このシリンダライナ３の外周側に位置するＭＭＣ構造の筒体４（以下、ＭＭＣスリーブと呼ぶ）とを備えている。以下、具体的に説明する。
【００３７】
シリンダライナ３は鋳鉄製の円筒体で成り、ピストンが摺動するシリンダボア１１の内面を構成する部材である。これにより、シリンダボア１１の内面の機械的強度、耐摩耗性、耐熱性等を確保するようになっている。
【００３８】
ＭＭＣスリーブ（金属基複合体）４は、予め略円筒形状に成形された多孔質成形体（プリフォーム）４１（図３参照）に、後述するダイキャスト成形時にアルミニウム合金（シリンダブロック形成材料）の溶湯が含浸されることによって構成される金属基複合材料（ＭＭＣ）で成っている。
【００３９】
そして、このＭＭＣスリーブ４は、内径寸法がシリンダライナ３の外径寸法に略一致して形成されており、これにより、ＭＭＣスリーブ４の内周面はシリンダライナ３の外周面に密着している。一方、ＭＭＣスリーブ４の外周面の大部分は上記ウォータジャケット１２に臨んでいる。より詳しくは、各ＭＭＣスリーブ４，４，…は隣接する（隣の気筒の）ＭＭＣスリーブ４との合わせ面４２が平坦面となっており、これら合わせ面４２，４２同士が密着された状態で配設されている。このため、各ＭＭＣスリーブ４，４，…では、この合わせ面４２，４２，…以外の外周面４３，４３，…の大部分が上記ウォータジャケット１２に臨んでいる。
【００４０】
また、このＭＭＣスリーブ４の軸心方向（上下方向）の長さ寸法と上記シリンダライナ３の軸心方向（上下方向）の長さ寸法とは略同一であって、ＭＭＣスリーブ４の上端面４ａ及びシリンダライナ３の上端面３ａがシリンダブロック１のデッキ面１ａに略面一となるように上記シリンダライナ３及びＭＭＣスリーブ４は一体的に鋳込まれている。このため、ＭＭＣスリーブ４の下端面４ｂとシリンダライナ３の下端面３ｂも略面一となっている。
【００４１】
尚、このＭＭＣスリーブ４及びシリンダライナ３の下側部分は、シリンダブロック１のスカート部１ｂ（クランク室の上側を構成する部分）の近傍まで延びている。また、ＭＭＣスリーブ４の下側部分の外側にはウォータジャケット１２は存在しておらず、この部分にあってはＭＭＣスリーブ４の外面がシリンダブロックの外壁面の一部を構成するように外部に露出した構成となっている（図２における領域Ａ部分）。つまり、このＭＭＣスリーブ４は、シリンダブロック１の外壁を構成する部材としての機能も備えている。
【００４２】
上記シリンダライナ３及びＭＭＣスリーブ４をシリンダブロック１に一体的に鋳込む鋳造加工については後述する。
【００４３】
このように、シリンダバレル２１は、内周側のシリンダライナ３と外周側のＭＭＣスリーブ４との２層構造で構成されており、シリンダブロック１の構成材料であるアルミニウム合金単独の層（ＭＭＣ化されていないアルミニウム合金の層）を含まない構成となっている。つまり、シリンダボア１１とウォータジャケット１２との間には、シリンダライナ３及びＭＭＣスリーブ４の２層構造のみが存在した構成とされている。
【００４４】
−シリンダブロック１の鋳造加工−
次に、上記構成のシリンダブロック１を製造するための鋳造加工について説明する。
【００４５】
この鋳造加工では、前段階として上記シリンダライナ３とプリフォーム（多孔質体）４１とを一体的に組み付ける工程が行われ、このシリンダライナ３とプリフォーム４１とが一体化されたシリンダバレル成形物が金型５（図４参照）内に配置された状態でダイキャスト成形が行われることになる。
【００４６】
先ず、シリンダライナ３とプリフォーム４１とを一体的に組み付ける工程について説明する。本実施形態に係るシリンダブロック１は４気筒であるため、図３に示すように４個のシリンダライナ３，３，…と４個のプリフォーム４１，４１，…とが用いられる。
【００４７】
各シリンダライナ３，３，…は、上述した如く鋳鉄製の円筒体で成り、互いに同一構造である。
【００４８】
一方、プリフォーム４１，４１，…としては、第１番気筒♯１及び第４番気筒♯４に対応する外側プリフォーム４１Ａ，４１Ａと、第２番気筒♯２及び第３番気筒♯３に対応する内側プリフォーム４１Ｂ，４１Ｂとが用いられる。
【００４９】
外側プリフォーム４１Ａ，４１Ａは、それぞれ隣接する内側プリフォーム４１Ｂとの合わせ面４２が１箇所に形成されている。また、内側プリフォーム４１Ｂ，４１Ｂは、それぞれ隣接する外側プリフォーム４１Ａ及び内側プリフォーム４１Ｂとの合わせ面４２，４２が２箇所に形成されている。
【００５０】
また、これらプリフォーム４１Ａ，４１Ｂとして、具体的には、セラミック繊維で成形されている。例えばアルミナ繊維とカーボン繊維から成り、アルミナ繊維の成分はアルミナ９７％、シリカ３％程度で、カーボン繊維の成分はカーボン９９．７％である。アルミナ繊維とカーボン繊維の繊維長さは、共に平均長さ７０〜１３０μｍで、繊維径は平均径３〜６μｍを用いる。また、プリフォーム４１Ａ，４１Ｂの繊維体積率は１２〜２１％とし、その繊維配合比はアルミナ繊維体積率８〜１６％、カーボン繊維体積率４〜５％を混合し、上記所定の繊維体積率（１２〜２１％）に調節する。また、アルミナ繊維とカーボン繊維を上述した繊維長さ、繊維径に設定する理由は、アルミニウム合金の溶湯の含浸性を考慮し、繊維間の隙間を２０〜８０μｍに保つためである。そして、アルミナ繊維とカーボン繊維をセラミックバインダーで接着することで上記プリフォーム４１Ａ，４１Ｂを成形している。
【００５１】
また、このプリフォーム４１Ａ，４１Ｂの構成材料としては、セラミック繊維に限るものではなく、その他の繊維材料であってもよいし、多孔質金属材料であってもよい。つまり、このプリフォーム４１Ａ，４１Ｂの機能として、後述するダイキャスト成形時において、溶湯中に含まれる気泡やアルミニウム合金の酸化物が捕捉（トラップ）できる性能を備えておればよい。
【００５２】
これらプリフォーム４１Ａ，４１Ａ，４１Ｂ，４１Ｂに対してそれぞれシリンダライナ３，３，…が圧入により嵌合され、その上端面４ａ，３ａ同士及び下端面４ｂ，３ｂ同士がそれぞれ面一な状態とされる。これにより、シリンダライナ３の外周面の全体とプリフォーム４１の内周面の全体とが密着状態で当接されることになる。
【００５３】
その後、このシリンダライナ３とプリフォーム４１とが一体化されたシリンダバレル成形物が予熱される。例えば４００℃程度の加熱炉によって所定時間加熱される。この加熱は、その後に行われるダイキャスト成形時の溶湯の含浸性を良好にするためである。また、この加熱温度は上述したものに限らず、例えば５００℃程度であってもよい。また、加熱の方式も上述したものに限らず電磁誘導方式であってもよい。
【００５４】
そして、それぞれシリンダライナ３，３，…が嵌合されたプリフォーム４１Ａ，４１Ａ，４１Ｂ，４１Ｂが、互いに合わせ面４２，４２同士が当接された状態で金型５内に配置される。図４は、このシリンダライナ３及びプリフォーム４１が金型５内に配置された状態を気筒列に沿う方向から見た断面図である。
【００５５】
この図４に示すように、金型５は、ボアピン５１、ウォータジャケット成形用金型５２、側型５３、下型５４を備えている。
【００５６】
ボアピン５１は、外径寸法が上記シリンダライナ３の内径寸法に略一致した円柱形状で成っており、型締め状態では、シリンダライナ３の内部に挿入される。ウォータジャケット成形用金型５２は、上記ボアピン５１が挿通されるピン孔５２ａ、上記ウォータジャケット１２を成形するためのウォータジャケット成形部５２ｂを備えている。側型５３は、シリンダブロック１の外壁面を成形するためのものであって、上記ウォータジャケット成形部５２ｂとの間に所定間隔のキャビティ５５を形成している。また、この側型５３の一部は上記プリフォーム４１の外側面に当接している（上記領域Ａ部分）。下型５４は、シリンダブロック１のスカート部１ｂを成形するためのものであって、上記ボアピン５１の先端面に当接した位置で位置決めされ、上記側型５３との間に所定間隔のキャビティ５６を形成している。この状態では、上記シリンダライナ３の下端面３ｂ及びプリフォーム４１の下端面４ｂが、このキャビティ５６に臨んだ状態となっている。
【００５７】
このようにしてシリンダライナ３及びプリフォーム４１が収容された状態で金型５が型締めされ、下型５４が形成しているキャビティ５６からシリンダブロック形成材料であるアルミニウム合金の溶湯が所定圧力で注入される。
【００５８】
この溶湯は、下型５４と側型５３との間のキャビティ５６を流れた後、プリフォーム４１の下端面４ｂに達し、このプリフォーム４１の内部に含浸されていく。このため、このプリフォーム４１とアルミニウム合金とによるＭＭＣ化がなされ、この部分がＭＭＣスリーブ４として成形されることになる。
【００５９】
また、このプリフォーム４１の存在により、溶湯中に含まれる気泡やアルミニウム合金の酸化物はプリフォーム４１の下端面４ｂ付近で捕捉（トラップ）され、プリフォーム４１の内部にまで気泡やアルミニウム合金の酸化物が流入することが阻止される。これによりプリフォーム４１の下端面４ｂよりも下流側（溶湯の流れ方向の下流側）には、鋳巣や酸化膜の混入による鋳造欠陥が存在することがなくなる。
【００６０】
このようにして気泡や酸化物が除去されたアルミニウム合金の溶湯は、上記ＭＭＣスリーブ４を成形するべくプリフォーム４１内に含浸されていくと共に、上記ウォータジャケット成形用金型５２と側型５３との間のキャビティ５５に充填され、シリンダブロック１の外壁を成形する。上述した如く溶湯中に含まれる気泡やアルミニウム合金の酸化物はプリフォーム４１の下端面４ｂ付近で捕捉されているので、シリンダブロック１の外壁にも鋳巣や酸化膜の混入による鋳造欠陥は存在しない。このようにして、キャビティ５５に充填されたアルミニウム合金とＭＭＣスリーブ４との間にウォータジャケット１２が成形される（図２参照）。
【００６１】
このようにして各キャビティ５５，５６にアルミニウム合金が充填されると共に、プリフォーム４１がＭＭＣ化されてＭＭＣスリーブ４が成形された状態で溶湯が冷却固化され、その後、型開きされて上記構成のシリンダブロック１が得られることになる。
【００６２】
以上の鋳造加工により製造されたシリンダブロック１にあっては、上述した如く、シリンダバレル２１の構成として、内周側のシリンダライナ３と外周側のＭＭＣスリーブ４との２層構造で成っており、シリンダブロック１の構成材料であるアルミニウム合金単独の層（ＭＭＣ化されていないアルミニウム合金の層）を含まない構成となっている。つまり、図１及び図２に示すように、シリンダボア１１とウォータジャケット１２との間には、シリンダライナ３及びＭＭＣスリーブ４の２層構造のみが存在した構成となっている。つまり、本実施形態によれば、シリンダブロック１において最も高い強度が要求される部分であるデッキ面１ａ及びその周辺部分におけるウォータジャケット１２の内側領域にあっては、シリンダライナ３とＭＭＣスリーブ４のみが存在した状態となり、この部分にシリンダブロック形成材料であるアルミニウム合金単独の層（ＭＭＣ化されていない材料）が存在することがない。従って、シリンダブロック１においてデッキ面１ａ及びその周辺部分に、空気の混入による鋳巣や酸化膜の混入による鋳造欠陥が存在するといった状況は招かず、この部分での強度を十分に得ることができる。また、上記ＭＭＣスリーブ４はシリンダライナ３の外周囲の全体に亘って成形されているため、このＭＭＣスリーブ４とシリンダライナ３との間の密着度がシリンダライナ３の軸心方向の全体で均一となって、この両者の密着度を長期間に亘って安定的に維持することも可能になっている。
【００６３】
また、上記ＭＭＣスリーブ４を構成しているＭＭＣ（金属基複合材料）の物性としては、熱膨張率が１７×１０-6〜１８×１０-6／℃であり、ヤング率が２００〜２５０Ｍｐａであり、ビッカース硬さが１３５〜１５０となっている。一般的なダイキャスト用アルミニウム合金では、熱膨張率が２０×１０-6／℃程度であり、ヤング率が１５０〜２５０Ｍｐａであり、ビッカース硬さが９８〜１０５である。このため、上記ＭＭＣスリーブ４を備えさせたことにより、熱膨張率の抑制に伴うシリンダボア１１内面の変形防止（真円度の維持）、ヤング率の向上に伴うシリンダボア１１の強度向上、ビッカース硬さの向上に伴うヘッドガスケット当接部分での圧痕防止による高いシール性の維持といった優れた効果を発揮することができる。
【００６４】
（第２実施形態）
次に、第２実施形態について説明する。本実施形態は、プリフォーム４１の形状が上記第１実施形態のものと異なっている。その結果、ＭＭＣスリーブ４の形状も第１実施形態のものと異なることになる。その他の構成及び鋳造加工の手法は第１実施形態と同様である。従って、ここではプリフォーム４１及びそれにより形成されるＭＭＣスリーブ４の形状について主に説明する。
【００６５】
図５は、本実施形態においてシリンダライナ３及びプリフォーム４１が金型５内に配置された状態を気筒列に沿う方向から見た断面図（図４に相当する図）である。
【００６６】
この図５に示すように、本実施形態におけるプリフォーム４１は、その上端部分（図５における左側部分：デッキ面部分）の外径寸法とそれ以外の部分の外径寸法とが異なっている。図５に示す如く、鋳造加工では、シリンダブロック１が横向きに（デッキ面１ａが左側を向くように）して成形されるが、以下のプリフォーム４１の説明においてはデッキ面１ａ側の上側とし、クランクケース側を下側と言うこととする。
【００６７】
上記プリフォーム４１の上端部分（デッキ面部分）の外径寸法は、上記第１実施形態におけるプリフォーム４１の外径寸法と同様に、ウォータジャケット成形用金型５２のウォータジャケット成形部５２ｂの内径寸法に略一致している。
【００６８】
これに対し、プリフォーム４１における上端部分以外の領域の外径寸法は、上記上端部分の外径寸法よりも小径に形成され、この部分が小径部４４として形成されている。つまり、このプリフォーム４１はデッキ面部分に形成された大径部４５とそれ以外の部分である小径部４４とを備えている。
【００６９】
そして、図５に示すようにシリンダライナ３及びプリフォーム４１が金型５内に配置された型締め状態では、プリフォーム４１の小径部４４とウォータジャケット成形用金型５２のウォータジャケット成形部５２ｂとの間に所定間隔のキャビティ５７が形成されている。また、上記領域Ａ部分では、プリフォーム４１の小径部４４と側型５３との間に所定間隔のキャビティ５８が形成されている。
【００７０】
そして、シリンダブロック１の鋳造加工においては、上記形状のプリフォーム４１とシリンダライナ３とが一体的に組み付けられた状態で金型５が型締めされ、下型５４が形成しているキャビティ５６からシリンダブロック１の構成材料であるアルミニウム合金の溶湯が所定圧力で注入される。
【００７１】
この溶湯は、下型５４と側型５３との間のキャビティ５６を流れた後、プリフォーム４１の小径部４４の外周側を流れ、この小径部４４と側型５３との間のキャビティ５８、小径部４４とウォータジャケット成形部５２ｂとの間のキャビティ５７にそれぞれ充填されると共に、プリフォーム４１の内部に含浸されていく。このため、このプリフォーム４１とアルミニウム合金とによるＭＭＣ化がなされ、この部分がＭＭＣスリーブ４として成形される。また、ＭＭＣスリーブ４とウォータジャケット成形部５２ｂとの間に存在するアルミニウム合金がシリンダバレル２１の一部を形成することになる（図６参照）。
【００７２】
また、溶湯中に含まれる気泡やアルミニウム合金の酸化物はプリフォーム４１の外周面付近で捕捉（トラップ）され、プリフォーム４１の内部にまで気泡やアルミニウム合金の酸化物が流入することが阻止される。これによりプリフォーム４１の内部には、鋳巣や酸化膜の混入による鋳造欠陥が存在することがなくなる。
【００７３】
更に、溶湯は、ウォータジャケット成形用金型５２と側型５３との間のキャビティ５５に充填され、シリンダブロック１の外壁を成形する。
【００７４】
このようにして各キャビティ５５，５６，５７，５８にアルミニウム合金が充填されると共に、プリフォーム４１がＭＭＣ化されてＭＭＣスリーブ４が成形された状態で溶湯が冷却固化され、その後、型開きされてシリンダブロック１が得られることになる。
【００７５】
図６は、上記鋳造加工によって製造されたシリンダブロック１の気筒列に沿う方向から見た断面図である。この図６に示すように、シリンダバレル２１の構成として、上端部分（デッキ面部分）にあっては、内周側のシリンダライナ３と外周側のＭＭＣスリーブ４（上記大径部４５がＭＭＣ化された部分）との２層構造で成っており、シリンダブロック１の構成材料であるアルミニウム合金単独の層（ＭＭＣ化されていないアルミニウム合金の層）を含まない構成となっている。つまり、図１（第１実施形態）のものと同様に、デッキ面部分にあってはシリンダボア１１とウォータジャケット１２との間に、シリンダライナ３及びＭＭＣスリーブ４の２層構造のみが存在した構成となっている。
【００７６】
このため、本実施形態によっても、シリンダブロック１においてデッキ面１ａ及びその周辺部分に、空気の混入による鋳巣や酸化膜の混入による鋳造欠陥が存在するといった状況は招かず、この部分での強度を十分に得ることができる。また、上記ＭＭＣスリーブ４はシリンダライナ３の外周囲の全体に亘って成形されているため、このＭＭＣスリーブ４とシリンダライナ３との間の密着度がシリンダライナ３の軸心方向の全体で均一となって、この両者の密着度を長期間に亘って安定的に維持することも可能になっている。
【００７７】
（第３実施形態）
次に、第３実施形態について説明する。本実施形態も、プリフォーム４１の形状が上記各実施形態のものと異なっている。その結果、ＭＭＣスリーブ４の形状も各実施形態のものと異なることになる。その他の構成及び鋳造加工の手法は各実施形態と同様である。従って、ここではプリフォーム４１及びそれにより形成されるＭＭＣスリーブ４の形状について主に説明する。
【００７８】
図７に示すように、本実施形態におけるプリフォーム４１は、その上端部分（デッキ面部分）及び下端部分（クランクケース側の部分）の外径寸法とそれ以外の部分の外径寸法とが異なっている。
【００７９】
具体的には、プリフォーム４１の上端部分の外径寸法及び下端部分の外径寸法は、上記第１実施形態におけるプリフォーム４１の外径寸法と同様に、ウォータジャケット成形用金型５２のウォータジャケット成形部５２ｂの内径寸法に略一致しており、大径部４５Ａ，４５Ｂとして形成されている。
【００８０】
これに対し、プリフォーム４１における上端部分及び下端部分を除いた中央部分の外径寸法は、上記上端部分及び下端部分の外径寸法よりも小径に形成され、この部分が小径部４４として形成されている。つまり、図７に示すようにシリンダライナ３及びプリフォーム４１が金型５内に配置された型締め状態では、プリフォーム４１の小径部４４とウォータジャケット成形用金型５２のウォータジャケット成形部５２ｂとの間に所定間隔のキャビティ５７が形成されている。また、図中の領域Ｂ部分では、プリフォーム４１の小径部４４と側型５３との間に所定間隔のキャビティ５８が形成されている。
【００８１】
そして、シリンダブロック１の鋳造加工においては、上記形状のプリフォーム４１とシリンダライナ３とが一体的に組み付けられた状態で金型５が型締めされ、上記キャビティ５６からシリンダブロック１の構成材料であるアルミニウム合金の溶湯が所定圧力で注入される。
【００８２】
この溶湯は、上記キャビティ５６を流れた後、プリフォーム４１の下端部分（下側の大径部４５Ｂ）において気泡やアルミニウム合金の酸化物が捕捉される。
【００８３】
このようにして気泡や酸化物が捕捉された溶湯は、小径部４４の外周側を流れ、この小径部４４と側型５３との間のキャビティ５８、小径部４４とウォータジャケット成形部５２ｂとの間のキャビティ５７にそれぞれ充填されると共に、プリフォーム４１の内部に含浸されていく。このため、このプリフォーム４１とアルミニウム合金とによるＭＭＣ化がなされ、この部分がＭＭＣスリーブ４として成形される。また、ＭＭＣスリーブ４とウォータジャケット成形部５２ｂとの間に存在するアルミニウム合金がシリンダバレル２１の一部を形成することになる（図８参照）。
【００８４】
上述した如く、溶湯中に含まれる気泡や酸化物はプリフォーム４１の下側の大径部４５Ｂで捕捉されているため、プリフォーム４１の内部にまで気泡や酸化物が流入することが阻止される。これによりプリフォーム４１の内部には、鋳巣や酸化膜の混入による鋳造欠陥が存在することがなくなる。
【００８５】
更に、溶湯は、ウォータジャケット成形用金型５２と側型５３との間のキャビティ５５に充填され、シリンダブロック１の外壁を成形する。
【００８６】
このようにして各キャビティ５５，５６，５７，５８にアルミニウム合金が充填されると共に、プリフォーム４１がＭＭＣ化されてＭＭＣスリーブ４が成形された状態で溶湯が冷却固化され、その後、型開きされてシリンダブロック１が得られることになる。また、プリフォーム４１の下側の大径部４５Ｂでの上記気泡及び酸化物の捕捉に伴い、上記キャビティ５５，５７，５８に充填されるアルミニウム合金中にも鋳巣や酸化膜の混入による鋳造欠陥は存在していない。
【００８７】
図８は、上記鋳造加工によって製造されたシリンダブロック１の気筒列に沿う方向から見た断面図である。この図８に示すように、シリンダバレル２１の構成として、上端部分（デッキ面部分）にあっては、内周側のシリンダライナ３と外周側のＭＭＣスリーブ４（上記上側の大径部４５ＡがＭＭＣ化された部分）との２層構造で成っており、シリンダブロック１の構成材料であるアルミニウム合金単独の層（ＭＭＣ化されていないアルミニウム合金の層）を含まない構成となっている。つまり、上記各実施形態のものと同様に、デッキ面部分にあってはシリンダボア１１とウォータジャケット１２との間に、シリンダライナ３及びＭＭＣスリーブ４の２層構造のみが存在した構成となっている。
【００８８】
このため、本実施形態によっても、シリンダブロック１においてデッキ面１ａ及びその周辺部分に、空気の混入による鋳巣や酸化膜の混入による鋳造欠陥が存在するといった状況は招かず、この部分での強度を十分に得ることができる。
【００８９】
（第４実施形態）
次に、第４実施形態について説明する。本実施形態も、プリフォーム４１の形状が上記各実施形態のものと異なっている。その結果、ＭＭＣスリーブ４の形状も各実施形態のものと異なることになる。その他の構成及び鋳造加工の手法は各実施形態と同様である。従って、ここではプリフォーム４１及びそれにより形成されるＭＭＣスリーブ４の形状について主に説明する。
【００９０】
この図９に示すように、本実施形態におけるプリフォーム４１は、その上端部分（デッキ面部分）及び軸心方向の中央部分の外径寸法とそれ以外の部分の外径寸法とが異なっている。
【００９１】
具体的には、プリフォーム４１の上端部分（デッキ面部分）の外径寸法及び軸心方向の中央部分の外径寸法は、上記第１実施形態におけるプリフォーム４１の外径寸法と同様に、ウォータジャケット成形用金型５２のウォータジャケット成形部５２ｂの内径寸法に略一致しており、大径部４５Ａ，４５Ｃとして形成されている。
【００９２】
これに対し、プリフォーム４１における上端部分及び軸心方向の中央部分を除いた各部の外径寸法は、上記上端部分及び軸心方向の中央部分の外径寸法よりも小径に形成され、この部分が小径部４４Ａ，４４Ｂとして形成されている。つまり、図９に示すようにシリンダライナ３及びプリフォーム４１が金型５内に配置された型締め状態では、プリフォーム４１の一方の小径部４４Ａとウォータジャケット成形用金型５２のウォータジャケット成形部５２ｂとの間に所定間隔のキャビティ５７が形成されており、他方の小径部４４Ｂと側型５３との間に所定間隔のキャビティ５８が形成されている。
【００９３】
そして、シリンダブロック１の鋳造加工においては、上記形状のプリフォーム４１とシリンダライナ３とが一体的に組み付けられた状態で金型５が型締めされ、上記キャビティ５６からシリンダブロック１の構成材料であるアルミニウム合金の溶湯が所定圧力で注入される。
【００９４】
この溶湯は、上記キャビティ５６を流れた後、プリフォーム４１の小径部４４Ｂの外周側を流れ、この小径部４４Ｂと側型５３との間のキャビティ５８に充填されると共に、ウォータジャケット成形用金型５２と側型５３との間のキャビティ５５に充填され、シリンダブロック１の外壁を成形する。
【００９５】
また、溶湯は、プリフォーム４１の大径部４５Ｃにおいて気泡やアルミニウム合金の酸化物が捕捉され、この溶湯は、大径部４５Ｃに含浸され且つこの大径部４５Ｃを通過して小径部４４Ａの外周側を流れ、この小径部４４Ａとウォータジャケット成形部５２ｂとの間のキャビティ５７に充填される。更に、この溶湯は、プリフォーム４１の内部に含浸されていく。このため、このプリフォーム４１とアルミニウム合金とによるＭＭＣ化がなされ、この部分がＭＭＣスリーブ４として成形される。また、ＭＭＣスリーブ４とウォータジャケット成形部５２ｂとの間に存在するアルミニウム合金がシリンダバレル２１の一部を形成することになる（図１０参照）。
【００９６】
上述した如く、溶湯中に含まれる気泡や酸化物はプリフォーム４１の大径部４５Ｃで捕捉されているため、プリフォーム４１の内部やキャビティ５７に充填されるアルミニウム合金中には鋳巣や酸化膜の混入による鋳造欠陥が存在することがなくなる。
【００９７】
このようにして各キャビティ５５，５６，５７，５８にアルミニウム合金が充填されると共に、プリフォーム４１がＭＭＣ化されてＭＭＣスリーブ４が成形された状態で溶湯が冷却固化され、その後、型開きされてシリンダブロック１が得られることになる。
【００９８】
図１０は、上記鋳造加工によって製造されたシリンダブロック１の気筒列に沿う方向から見た断面図である。この図１０に示すように、シリンダバレル２１の構成として、上端部分（デッキ面部分）にあっては、内周側のシリンダライナ３と外周側のＭＭＣスリーブ４（上記上側の大径部４５ＡがＭＭＣ化された部分）との２層構造で成っており、シリンダブロック１の構成材料であるアルミニウム合金単独の層（ＭＭＣ化されていないアルミニウム合金の層）を含まない構成となっている。つまり、上記各実施形態のものと同様に、デッキ面部分にあってはシリンダボア１１とウォータジャケット１２との間に、シリンダライナ３及びＭＭＣスリーブ４の２層構造のみが存在した構成となっている。
【００９９】
このため、本実施形態によっても、シリンダブロック１においてデッキ面１ａ及びその周辺部分に、空気の混入による鋳巣や酸化膜の混入による鋳造欠陥が存在するといった状況は招かず、この部分での強度を十分に得ることができる。
【０１００】
−その他の実施形態−
以上説明した各実施形態は、自動車用直列４気筒ディーゼルエンジンに使用されるサイアミーズ構造のシリンダブロック１に本発明を適用した場合について説明した。本発明はこれに限らず、その他の形式のディーゼルエンジンやガソリンエンジンにも適用可能である。また、サイアミーズ構造ではないシリンダブロックに対しても本発明は適用可能である。更に、自動車用に限らず、その他の用途に使用されるエンジンにも適用可能である。また、気筒数やエンジン形式（直列型やＶ型や水平対向型等の別）についても特に限定されるものではない。
【図面の簡単な説明】
【０１０１】
【図１】第１実施形態に係るシリンダブロックの平面図である。
【図２】図１におけるＩＩ−ＩＩ線に沿った断面図である。
【図３】シリンダライナとプリフォームとを一体的に組み付ける工程を説明するための斜視図である。
【図４】シリンダライナ及びプリフォームが金型内に配置された状態を気筒列に沿う方向から見た断面図である。
【図５】第２実施形態における図４に相当する図である。
【図６】第２実施形態における図２に相当する図である。
【図７】第３実施形態における図４に相当する図である。
【図８】第３実施形態における図２に相当する図である。
【図９】第４実施形態における図４に相当する図である。
【図１０】第４実施形態における図２に相当する図である。
【符号の説明】
【０１０２】
１          シリンダブロック
１ａ        デッキ面（頂面）
１１        シリンダボア
１２        ウォータジャケット
３          シリンダライナ
４          ＭＭＣスリーブ（金属基複合体）
４１        プリフォーム（多孔質体）
４３        外周面
４４        小径部
【図１】
2008128053.tif 000003
【図２】
2008128053.tif 000004
【図３】
2008128053.tif 000005
【図４】
2008128053.tif 000006
【図５】
2008128053.tif 000007
【図６】
2008128053.tif 000008
【図７】
2008128053.tif 000009
【図８】
2008128053.tif 000010
【図９】
2008128053.tif 000011
【図１０】
2008128053.tif 000012